(57)【要約】【課題】低周波数帯域で吸音ピーク性能を有し、しかも、高周波数帯域での吸音性能の低下を抑制できる発泡体を提供する。【解決手段】パルプ繊維成分と合成樹脂成分と補助剤としての澱粉成分とを発泡させ、多数の空間が形成された発泡セルＳ１〜Ｓ３より構成された発泡体Ｈであって、発泡セルＳ１〜Ｓ３は、発泡セルＳ１が密集配置された発泡セル層１と、発泡セル層１の表面側に配置され、発泡セル層１より発泡密度が高い発泡セルＳ２が密集配置された表面皮膜層２とを構成し、表面皮膜層２は、発泡セルＳ２としてセル皮膜が破れた破泡セルＳ２ｂを有する。【選択図】図２
2015193694.tif 000002
【特許請求の範囲】
【請求項１】
パルプ繊維成分と合成樹脂成分と補助剤としての澱粉成分とを発泡させ、多数の空間が形成された発泡セルより構成された発泡体であって、
前記発泡セルは、発泡セルが密集配置された発泡セル層と、前記発泡セル層の表面側に配置され、前記発泡セル層より発泡密度が高い発泡セルが密集配置された表面皮膜層とを構成し、
前記表面皮膜層は、前記発泡セルとしてセル皮膜が破れた破泡セルを有することを特徴とする発泡体。
【請求項２】
請求項１記載の発泡体であって、
前記発泡セル層は、前記発泡セルとしてセル皮膜が破れた破泡セルを有することを特徴とする発泡体。
【請求項３】
請求項１又は請求項２のいずれかに記載の発泡体であって、
前記合成樹脂成分は、ポリプロピレン樹脂材のＪ８３０ＨＶ（株式会社プライムポリマーの商品名プライムポリプロの一種）であることを特徴とする発泡体。
【請求項４】
間隔を置いて配置された吐出口が設けられ、前記各吐出口より吐出された発泡材の発泡領域を規制する規制枠壁が設けられた押出し成形機を使用し、
前記押出し成形機にパルプ繊維成分と合成樹脂成分と補助剤としての澱粉成分と水を供給し、前記パルプ繊維成分と合成樹脂成分と澱粉成分と水を加熱混練し、前記パルプ繊維成分と前記合成樹脂成分と前記澱粉成分を有する発泡材を流動性の高い状態で前記各吐出口より押圧力によって吐出させる押し出し成形工程と、
前記押し出し成形工程の後に、前記押し出し成形によって作製された発泡体をプレスするプレス工程とを備えたことを特徴とする発泡体の製造方法。
【請求項５】
請求項４記載の発泡体の製造方法であって、
前記プレス工程は、発泡体の全面に均一な圧力を作用させて一括で圧縮することを特徴とする発泡体の製造方法。
【請求項６】
請求項４記載の発泡体の製造方法であって、
前記プレス工程は、発泡体を局所的に順次圧力を作用させて圧縮することを特徴とする発泡体の製造方法。
【請求項７】
請求項４〜請求項６のいずれかに記載の発泡体の製造方法であって、
前記合成樹脂成分は、ポリプロピレン樹脂材のＪ８３０ＨＶ（株式会社プライムポリマーの商品名プライムポリプロの一種）であることを特徴とする発泡体の製造方法。
【発明の詳細な説明】
【技術分野】
【０００１】
本発明は、パルプ繊維成分と合成樹脂成分と補助剤としての澱粉成分とを発泡材とする発泡体、及びその製造方法に関する。
【背景技術】
【０００２】
従来より紙を発泡材の一部として利用した発泡体が提案されている（特許文献１、２参照）。この発泡体は、パルプ繊維成分として古紙を使用できるため、紙のリサイクルに好適である。発泡体５０は、図１１（ａ）、（ｂ）に示すように、パルプ繊維成分である紙粉末成分と、合成樹脂成分と、補助剤としての澱粉成分であるコーンスターチとを発泡させ、多数の発泡セルＳ１１，Ｓ１２より構成される。各発泡セルＳ１１，Ｓ１２は、内部の空間（空気層）がセル皮膜によって被われている。発泡体５０は、その位置によって発泡セルＳ１１，Ｓ１２の発泡密度（発泡倍率）が異なり、発泡セル層５１とこの両表面側に配置された２つの表面皮膜層５２とから成る３層構造に概略構成されている。発泡セル層５１は、各表面皮膜層５２より発泡密度が低い発泡セルＳ１１が密集配置されている。各表面皮膜層５２は、極薄厚みであり、発泡セル層５３より発泡密度が高い発泡セルＳ１２が密集配置されている。
【０００３】
次に、上記発泡体５０を製造する押出し成形機６０を説明する。図１２（ａ）に示すように、押出し成形機６０は、発泡材を投入する投入口（図示せず）と、投入された発泡材を混練する混練手段（図示せず）と、混練した発泡材を高温に加熱する加熱手段（図示せず）と、発泡材を押圧する押圧手段（図示せず）と、押圧室の先端側を塞ぐように配置された口金部材６１と、この口金部材６１の外側を囲むように配置された規制枠壁７０とを備えている。口金部材６１は、図１２（ｂ）に示すように、水平方向に等間隔を置いて配置された複数の吐出口６２を有する。吐出口６２は、１段である。規制枠壁７０は、この複数の吐出口６２より吐出された発泡材の発泡領域を規制する。規制枠壁７０は、偏平長方形状の枠である。
【０００４】
次に、発泡体５０の製造方法を説明する。押出し成形機６０内に紙粉末成分とポリプロピレン樹脂材と補助剤としてのコーンスターチと水を供給する。そして、紙粉末成分とポリプロピレン樹脂材とコーンスターチと水を加熱混練し、この高温の発泡材を複数の吐出口６２より押圧によって吐出させる。
【０００５】
すると、高温の発泡材に混入された水が各吐出口６２より吐出された瞬間に気化し、水の蒸気圧により紙粉末成分とポリプロピレン樹脂材とコーンスターチから成る発泡材が発泡する。この発泡は、規制枠壁７０によって規制されるため、規制枠壁７０を断面積とする発泡体５０が連続的に押し出される。各発泡セルＳ１１，Ｓ１２は、紙粉末成分の柔軟性やコーンスターチの粘着性等によって破泡することなく、密閉されたものとなる。
【０００６】
このような構造を有する発泡体５０は、図１３に示すような吸音特性を有する。この吸音特性は、固有振動及び位相速度によるものと多孔質型によるものを合わせたものと考えられる。つまり、固有振動による吸音性能は、入射振動によって発泡体が固有の振動数で固体振動し、入射振動と固体振動の相殺によるものである。位相速度による吸音性能は、外部から入射する音の内で、表面皮膜層５２で反射する表面反射波と発泡体５０の内部に進入し反射波として戻って来る透過反射波との相殺によるものである（図１３の固有振動＋位相速度による特性線図参照）。固有振動及び位相速度による吸音性能は、１ｋＨｚ〜２ｋＨｚの低周波数帯内でピーク性能を発揮する。多孔質型による吸音性能は、発泡体５０の内部に進入した音が発泡セルＳ１１，Ｓ１２の内部空間や発泡セルＳ１１，Ｓ１２の皮膜で振動し、振動によるエネルギー吸収（熱エネルギー放出）によるものである（図１３の多孔質効果による特性線図参照）。多孔質型の吸音性能は、低周波数帯域では効果が低く、２ｋＨｚ以上の高周波帯で高い吸音性能を発揮する。多孔質型の吸音性能は、高周波数帯域でも周波数が高くなればなるほど高くなる。
【０００７】
上記した発泡体５０とシンサレート（登録商標）との吸音特性を比較すると、図１３に示すようになる。シンサレートは、合繊の極細繊維を絡み合わせたもの（不織布）であり、ほぼ多孔質型による吸音性能を発揮する。図１３に示すように、発泡体５０は、低周波数帯域（ほぼ１ｋＨｚ〜２ｋＨＺの帯域）では、固有振動・位相速度による吸音ピークを有するため、シンサレートより優れた吸音特性を発揮する。
【先行技術文献】
【特許文献】
【０００８】
【特許文献１】特許第３３２６１５６号公報
【特許文献２】特開２０００−２７３８００号公報
【特許文献３】特開平８−２０７１７０号公報
【発明の概要】
【発明が解決しようとする課題】
【０００９】
しかしながら、上記した従来の発泡体５０は、多孔質型による吸音性能がシンサレートより劣る。そのため、固有振動及び位相速度による吸音ピークの周波数帯域より高い周波数帯域、具体的にはほぼ２ｋＨｚ以上の高周波数帯域で、シンサレートよりも吸音性能が極端に低下する帯域が存在する。
【００１０】
そこで、本発明は、前記した課題を解決すべくなされたものであり、低周波数帯域で吸音ピーク性能を有し、しかも、高周波数帯域での吸音性能の低下を抑制できる発泡体、及びその製造方法を提供することを目的とする。
【課題を解決するための手段】
【００１１】
本発明は、パルプ繊維成分と合成樹脂成分と補助剤としての澱粉成分とを発泡させ、多数の空間が形成された発泡セルより構成された発泡体であって、前記発泡セルは、発泡セルが密集配置された発泡セル層と、前記発泡セル層の表面側に配置され、前記発泡セル層より発泡密度が高い発泡セルが密集配置された表面皮膜層とを構成し、前記表面皮膜層は、前記発泡セルとしてセル皮膜が破れた破泡セルを有することを特徴とする発泡体である。
【００１２】
前記発泡セル層は、前記発泡セルとしてセル皮膜が破れた破泡セルを有するものであっても良い。前記合成樹脂成分は、ポリプロピレン樹脂材のＪ８３０ＨＶ（株式会社プライムポリマーの商品名プライムポリプロの一種）であっても良い。
【００１３】
他の本発明は、間隔を置いて配置された吐出口が設けられ、前記各吐出口より吐出された発泡材の発泡領域を規制する規制枠壁が設けられた押出し成形機を使用し、前記押出し成形機にパルプ繊維成分と合成樹脂成分と補助剤としての澱粉成分と水を供給し、前記パルプ繊維成分と合成樹脂成分と澱粉成分と水を加熱混練し、前記パルプ繊維成分と前記合成樹脂成分と前記澱粉成分を有する発泡材を流動性の高い状態で前記各吐出口より押圧力によって吐出させる押し出し成形工程と、前記押し出し成形工程の後に、前記押し出し成形によって作製された発泡体をプレスするプレス工程とを備えたことを特徴とする発泡体の製造方法である。
【００１４】
前記プレス工程は、発泡体の全面に均一な圧力を作用させて一括で圧縮するものを含む。前記プレス工程は、発泡体を局所的に順次圧力を作用させて圧縮するものを含む。合成樹脂成分は、ポリプロピレン樹脂材のＪ８３０ＨＶ（株式会社プライムポリマーの商品名プライムポリプロの一種）であっても良い。
【発明の効果】
【００１５】
本発明によれば、外部から音が発泡体に入射すると、入射振動によって発泡体が固有の振動数で固体振動し、入射振動と固体振動の相殺によって吸音すると共に、発泡体の表面より内部に進入する入射波と、内部を透過した後に反射して来る透過反射波との相殺によっても吸音する。つまり、固有振動による吸音と位相速度による吸音は、低周波数帯域で吸音ピークを有し、吸音性能が得られる。その一方で、発泡体は多孔質形態であり、しかも、外部から発泡体に入射する音は、表面皮膜層の破泡セルより発泡体の内部に進入し易いため、内部での振動エネルギーによる吸収量が増加し、多孔質型による高周波数帯域での吸音特性が従来の発泡体より向上する。以上より、低周波数帯域で吸音ピーク性能を有し、しかも、高周波数帯域での吸音性能の低下を抑制できる。
【図面の簡単な説明】
【００１６】
【図１】本発明の一実施形態を示し、発泡体の外観斜視図である。
【図２】本発明の一実施形態を示し、（ａ）は図１のＡ−Ａ線に沿う発泡体の構造模式図、（ｂ）は（ａ）の要部の概念構成図である。
【図３】本発明の一実施形態を示し、（ａ）は押出し成形機の要部斜視図、（ｂ）は口金部材の正面図である。
【図４】本発明の一実施形態を示し、押し出し成形機の概略要部断面図である。
【図５】本発明の一実施形態を示し、プレス機の側面図である。
【図６】破泡セルあり発泡体（一実施形態）、プレスのみ発泡体及びシンサレートの吸音特性線図である。
【図７】他のプレス機の側面図である。
【図８】他のプレス機でプレスした発泡体の斜視図である。
【図９】全面一括圧縮によるプレス加工をした発泡体（破泡（小孔）あり発泡体）と、ローラによるプレス加工をした発泡体（破泡（小孔）と亀裂あり発泡体）と、シンサレートの吸音特性線図である。
【図１０】ローラによるプレス加工をした発泡体の吸音特性線図である。
【図１１】従来例を示し、（ａ）は発泡体の外観斜視図、（ｂ）は発泡体の構造模式図である。
【図１２】従来例を示し、（ａ）は押出し成形機の要部斜視図、（ｂ）は口金部材の正面図である。
【図１３】従来例の発泡体及びシンサレートの吸音特性線図である。
【発明を実施するための形態】
【００１７】
以下、本発明の実施形態を図面に基づいて説明する。
【００１８】
（一実施形態）
図１〜図６は本発明の一実施形態を示す。図１に示すように、発泡体Ｈは、偏平長方形の板状発泡体である。発泡体Ｈは、パルプ繊維成分である紙粉末成分と、合成樹脂成分と、補助剤としての澱粉成分であるコーンスターチとを発泡させ、多数の空間を形成した発泡セルＳ１，Ｓ２，Ｓ３より構成されている（図２（ｂ）参照）。紙粉末成分としては、官製葉書等の古紙を紙粉末繊維状にしたものを使用している。
【００１９】
合成樹脂成分は、ポリプロピレン樹脂材のＪ８３０ＨＶ（株式会社プライムポリマーの商品名プライムポリプロの一種）である。Ｊ８３０ＨＶは、共重合の形態がブロックコポリマーで、メルトフローレイト（試験条件：２３０℃）が３０ｇ／１０ｍｉｎ、密度が９１０Ｋｇ／ｍ３、引っ張り降伏応力が２８．０ＭＰａ、引っ張り破壊呼びひずみが３０％、引っ張り弾性率が１４５０ＭＰａの物性を有する。
【００２０】
各発泡セルＳ１，Ｓ２，Ｓ３は、図２（ａ）、（ｂ）に示すように、内部の空間（空気層）がセル皮膜によって被われている。各発泡セルＳ１，Ｓ２，Ｓ３は、その位置によって発泡密度（発泡倍率）が異なり、発泡体Ｈは発泡セルＳ１，Ｓ２，Ｓ３の密度によって以下のような層構造に形成される。
【００２１】
つまり、発泡体Ｈは、厚み方向では、発泡セルＳ１が密集配置された発泡セル層１と、この発泡セル層１の両表面側に配置された表面皮膜層２の３層構造に構成されている。
【００２２】
発泡セル層１は、各表面皮膜層２より発泡密度が低い発泡セルＳ１が密集配置されている。発泡セル層１の発泡セルＳ１は、内部の空間（空気層）が完全にセル皮膜で覆われた密閉セルＳ１ａと、セル皮膜が破れた破泡セルＳ１ｂとを有し、これらが不規則に混在している。
【００２３】
各表面皮膜層２は、極薄厚みであり、発泡セル層１より発泡密度が高い発泡セルＳ２が密集配置されている。各表面皮膜層２の発泡セルＳ２は、内部の空間（空気層）が完全にセル皮膜で覆われた密閉セルＳ２ａと、セル皮膜が破れた破泡セルＳ２ｂとを有し、これらが不規則に混在している。破泡セルＳ２ｂのセル皮膜の破れによって、各表面皮膜層２、つまり、発泡体Ｈの表面には、多数の小孔６が形成されている。小孔６は、各表面皮膜層２（発泡体Ｈ）の表面の全領域にまんべんなく形成されている。
【００２４】
又、各発泡セル層１には、厚み方向の直交方向に沿って等間隔に複数の縦仕切皮膜層５が形成されている。各発泡セル層１は、縦仕切皮膜層５によって分割されている。縦仕切皮膜層５は、発泡セル層１より発泡密度が高い発泡セルＳ３が密集配置されている。縦仕切皮膜層５の発泡セルＳ３も、内部の空間（空気層）が完全にセル皮膜で覆われた密閉セルＳ３ａと、セル皮膜が破れた破泡セルＳ３ｂとを有し、これらが不規則に混在している。
【００２５】
次に、上記発泡体Ｈを製造する押出し成形機１０とプレス装置３０を説明する。押出し成形機１０は、図３（ａ）、（ｂ）及び図４に示すように、各発泡材を投入する投入口（図示せず）と、投入された発泡材を混練する混練手段（図示せず）と、混練された発泡材を高温に加熱する加熱手段（図示せず）と、発泡材を押圧する押圧手段（図示せず）と、押圧室の先端側を塞ぐように配置された口金部材１１と、この口金部材１１の外側を囲むように配置された規制枠壁２０とを備えている。口金部材１１は、水平方向に等間隔に配置された複数の吐出口１２を１段有する。吐出口１２は、上下位置の規制枠壁２０の中間位置に配置されている。規制枠壁２０は、この１段の吐出口１２より吐出された発泡材の発泡領域を規制する。規制枠壁２０は、偏平長方形状の枠である。規制枠壁２は、内部スペースの上下高さが１０ｍｍである。
【００２６】
プレス装置３０は、図５に示すように、互いに対向配置された固定プレス体３１と可動プレス体３２とを有する。可動プレス体３２は、固定プレス体３１の近接・離間方向に移動できる。
【００２７】
次に、発泡体Ｈの製造方法を説明する。発泡体Ｈの製造方法は、押し出し成形機１０を使用した押し出し工程と、プレス装置３０を使用したプレス工程から成る。先ず、押し出し工程を説明する。押出し成形機１０内に、紙粉末成分とポリプロピレン樹脂材のＪ８３０ＨＶ（株式会社プライムポリマーの商品名プライムポリプロの一種）と補助剤としてのコーンスターチと水を供給する。そして、紙粉末成分とポリプロピレン樹脂材のＪ８３０ＨＶ（株式会社プライムポリマーの商品名プライムポリプロの一種）とコーンスターチと水を、吐出直前の温度が１８４℃以上となる温度に加熱し且つ混練し、この高温の発泡材を口金部材１１の１段の吐出口１２より押圧によって吐出させる。
【００２８】
すると、高温の発泡材に混入された水が各吐出口１２より吐出された瞬間に気化し、水の蒸気圧により紙粉末成分とポリプロピレン樹脂材とコーンスターチから成る発泡材が発泡する。この発泡は、図４に示すように、規制枠壁２０によって規制されるため、規制枠壁２０の規制スペースを断面積とする発泡体Ｈａ（厚みＴ＝１０ｍｍ）が連続的に押し出される。
【００２９】
各吐出口１２から吐出された発泡材は、上記したように規制枠壁２０で発泡形成を抑制されると共に、発泡セル同士が互いに干渉することによって発泡形成が抑制される。具体的には、規制枠壁２０内周近傍に位置する発泡セルＳ２は、規制枠壁２０で発泡形成が抑制される。これによって、表面皮膜層２が形成される。上下両側の表面皮膜層２の間で、且つ、水平方向の隣り合う吐出口１２の中間位置付近の位置する発泡セルＳ３は、互いの発泡セルＳ３同士が衝突（干渉）して発泡形成が抑制される。これによって縦仕切皮膜層５が形成される。上下両側の表面皮膜層２の間で、各吐出口１２の近傍に位置する発泡セルＳ１は、上記発泡セルＳ２，Ｓ３に較べて弱い抑制力しか働かない。これによって発泡セル層１が形成される。
【００３０】
ここで、Ｊ８３０ＨＶは、メルトフローレイト（試験条件：２３０℃）が３０ｇ／１０ｍｉｎという流動性の高い合成樹脂であるため、紙粉末成分の柔軟性やコーンスターチの粘着性と相俟って発泡材が流動性の高い状態で吐出される。このように、発泡材は、各吐出口１２より流動性の高い状態で吐出されるため、規制枠壁２０で発泡形成を抑制される状況下でも拡大発泡し、各発泡セルＳ１，Ｓ２，Ｓ３のセル皮膜が薄い密閉セルＳ１ａ，Ｓ２ａ，Ｓ３ａと共にセル皮膜の破れた破泡セルＳ１ｂ，Ｓ２ｂ，Ｓ３ｂも形成される。
【００３１】
特に、各表面皮膜層２の発泡セルＳ２は、規制枠壁２０より大きな発泡抑制力を受けると共に外気温との温度差によって破泡し易い状況下におかれるため、破泡が促進される。以上より、発泡体Ｈａは、各発泡セルＳ１，Ｓ２，Ｓ３が破泡セルＳ１ｂ，Ｓ２ｂ，Ｓ３ｂを有し、表面に小穴６が形成されたものが作製される。発泡体Ｈａは、厚みが１０ｍｍとなる。
【００３２】
次に、プレス工程を説明する。押出し成形機１０より製造された発泡体Ｈａは、所定寸法で裁断される。この裁断した発泡体Ｈａは、図５に示すように、三枚重ねてプレス装置３０にセットされる。プレス装置３０は、発泡体Ｈａを約１０分の１程度にまで圧縮し、その後、圧縮を解除する。つまり、発泡体Ｈａの全面に均一な圧力を作用させて一括で圧縮する（全面一括圧縮）。圧縮を解除した発泡体Ｈは、２ｍｍほど薄くなる。ポリプロピレン樹脂材のＪ８３０ＨＶを合成樹成分とする発泡体Ｈａは、押出し成形機１０での押出し製造だけでは、発泡セルＳ１，Ｓ２，Ｓ３の皮膜に芯部分（硬い部分）を有し、音による振動がし難い発泡構造である。押出し成形機１０より押出された発泡体（バージン材）１を一度圧縮変形させると、発泡セルＳ１，Ｓ２，Ｓ３の皮膜の芯部分（硬い部分）が破壊されることにより、柔軟な皮膜になる。これにより、音によって振動し易い柔軟な発泡体Ｈに加工される。これで、発泡体Ｈが製造される。
【００３３】
以上、このように製造された発泡体Ｈは、外部から音が入射すると、入射振動によって発泡体Ｈが固有の振動数で固体振動し、入射振動と固体振動の相殺によって吸音すると共に、発泡体Ｈの表面より内部に進入する入射波と、内部を透過した後に反射して来る透過反射波との相殺によっても吸音する。つまり、固有振動による吸音と位相速度による吸音は、低周波数帯域で吸音ピークを有し、吸音性能が得られる。その一方で、発泡体Ｈは多孔質形態であり、しかも、外部から入射する音は、表面皮膜層２の破泡セルＳ２ｂより発泡体Ｈの内部に進入し易いため、内部での振動エネルギーによる吸収量が増加し、多孔質型による高周波数帯域での吸音特性が従来の発泡体より向上する。以上より、低周波数帯域で吸音ピーク性能を有し、しかも、高周波数帯域での吸音性能の低下を抑制できる。
【００３４】
これに加えて、各発泡セルＳ１，Ｓ２，Ｓ３の膜厚が薄いため、各発泡セルＳ１，Ｓ２，Ｓ３の膜が振動し易く、膜の振動によっても音を吸収する。以上より、紙を発泡材の一部とする発泡体からなる発泡体Ｈにあって、優れた吸音特性を発揮する。
【００３５】
発泡セル層１は、発泡セルＳ１としてセル皮膜が破れた破泡セルＳ１ｂを有する。従った、発泡セル層１に進入した音が発泡セル層１の破泡セルＳ１ｂより発泡体Ｈの更に内部に進入し易いため、内部での振動エネルギーによる吸収量が更に増加し、吸音性能が向上する。
【００３６】
合成樹脂成分は、ポリプロピレン樹脂材のＪ８３０ＨＶ（株式会社プライムポリマーの商品名プライムポリプロの一種）である。紙粉末成分の柔軟性や澱粉成分の粘着性のみならず、合成樹脂成分（Ｊ８３０ＨＶ）がメルトフローレートの高い値（３０ｇ／１０ｍｉｎ程度）のものであるため、発泡過程にあって発泡材が高い流動性を示し、発泡セルＳ１，Ｓ２，Ｓ３が大きく膨らみ、破泡が促進される。これにより、確実に破泡セルＳ１ｂ，Ｓ２ｂ，Ｓ３ｂを有する発泡体Ｈを製造できる。
【００３７】
押出し成形機１０は、間隔を置いて配置された吐出口１２が設けられ、各吐出口１２より吐出された発泡材の発泡領域を規制する規制枠壁２０が設けられ、押出し成形機１０にパルプ繊維成分と合成樹脂成分と補助剤としての澱粉成分と水を供給し、パルプ繊維成分と合成樹脂成分と澱粉成分と水を加熱混練し、パルプ繊維成分と合成樹脂成分と澱粉成分を有する発泡材を流動性の高い状態で各吐出口１２より押圧力によって吐出させる押し出し成形工程と、押し出し成形工程の後に、押し出し成形によって作製された発泡体Ｈａをプレスするプレス工程とを行って発泡体Ｈを製造した。従って、吐出口１２より吐出された高温の発泡材は、高温の発泡材に混入された水が瞬間に気化し、水の蒸気圧により発泡材が発泡する。ここで、発泡時に発泡材が高い流動性を示し、各発泡セルＳ１，Ｓ２，Ｓ３が大きく膨らもうとして破泡し、セル皮膜が破れた破泡セルＳ１ｂ，Ｓ２ｂ，Ｓ３ｂを有する発泡体Ｈａが作製され、作製された発泡体Ｈａが発泡セルＳ１，Ｓ２，Ｓ３のセル皮膜に芯部分（硬い部分）を有するものであっても、プレス工程による圧縮変形によってセル皮膜の芯部分（硬い部分）が破壊されて柔軟なセル皮膜になり、音によって振動し易い柔軟な発泡体Ｈが製造される。以上より、低周波数帯域で吸音ピーク性能を有し、しかも、高周波数帯域での吸音性能の低下を抑制できる発泡体Ｈを製造できる。
【００３８】
発泡体Ｈを所望形状に裁断する裁断工程ではプレス工程を含むため、実際の発泡体Ｈの製造工程では工程増加を伴わない。
【００３９】
図６は、プレス加工しただけで表面に小孔なし発泡体（プレスのみ発泡体）と、表面に破泡による小孔６あり発泡体（小孔あり発泡体）１と、シンサレートとにおける残響室法による吸音率測定結果である。各発泡体のサンプルは、横寸法：１００ｃｍ、縦寸法：５０ｃｍ、厚み寸法１０ｍｍである。
【００４０】
図６に示すように、小孔６あり発泡体Ｈは、シンサレートと比較して、大略１０００〜２０００Ｈｚの範囲で高い吸音率を示した。従って、１０００Ｈｚ〜２０００Ｈｚの会話明瞭度の領域で高い吸音特性を発揮することが確認された。例えば自動車内に使用する吸音材として好適である。しかも、小孔６あり発泡体Ｈは、小孔なしのプレスのみ発泡体と比較して、高周波数帯域（２０００Ｈｚ以上）での吸音性能の低下を抑制できることが確認できた。
【００４１】
次に、前記とは異なる別のプレス工程を説明する。この別のプレス工程で使用するプレス装置４０は、図７に示すように、一対のローラ４１と、この一対のローラ４１間に発泡体Ｈａを搬送する搬送手段（図示せず）とを有する。一対のローラ４１は、互いに対向位置に配置されている。一対のローラ４１間の寸法は、調整可能に構成されている。
【００４２】
押出し成形機１０より製造された発泡体Ｈａを一対のローラ４１間に通し、発泡体Ｈａを圧縮する。つまり、前記した全面一括圧縮のプレス工程は、発泡体Ｈａの全面に均一な圧力を作用させて一括で圧縮するのに対し、このプレス工程は、発泡体Ｈａを局所的に順次圧縮する。
【００４３】
全面一括圧縮とローラ４１による圧縮との相違点は、次のようになる。全面一括圧縮は、発泡体Ｈａの全面に均一な圧力が作用するため、表面皮膜層２に亀裂が発生し難いが、圧縮力の方向は折れや亀裂が発生し、柔軟な構造体となる。全面一括圧縮された発泡体Ｈは、圧縮前に比較して約２ｍｍ程度薄くなる。
【００４４】
ローラ４１による圧縮は、表面皮膜層２に圧力差（ローラ４１で押圧された箇所とそうでない隣接箇所の間での引っ張り力）により亀裂４４（図８参照）が発生し、破泡も促進され、この相乗効果によって内部への通気性の良い構造体となる。ローラ４１による発泡体Ｈは、全面一括圧縮と同様に、圧縮前に比較して厚みが薄くなるが、厚さ変化（潰し量）は、ローラ４１間の寸法管理によって調整可能である。
【００４５】
図９は、全面一括圧縮によるプレス加工をした発泡体（破泡（小孔）あり発泡体）と、ローラ４１によるプレス加工をした発泡体（破泡（小孔）と亀裂あり発泡体）と、シンサレートとにおける残響室法による吸音率測定結果である。
【００４６】
１ｋＨｚ周辺の領域での立ち上がり特性は、厚さの変化（潰し量）に依存することが確認された。厚さが厚くなるに従って立ち上がり特性が低周波側にシフトし、逆に厚さが薄くなるに従って立ち上がり特性が高周波側にシフトする。つまり、発泡体Ｈの厚み変化によって、固有振動による吸音と位相速度による吸音性能が変化することが確認された。これにより、ローラ４１間の寸法ｄによって発泡体Ｈａの潰す量を調整し、１ｋＨｚ周辺の吸音特性を管理することができる。具体的には、ローラ４１間の寸法ｄが４ｍｍの場合には、発泡体Ｈの厚みＴが１０ｍｍ（潰れ量０ｍｍ）、ローラ４１間の寸法ｄが３ｍｍの場合には、発泡体Ｈの厚みＴが９ｍｍ（潰れ量１ｍｍ）、ローラ４１間の寸法ｄが２ｍｍの場合には、発泡体Ｈの厚みＴが８．５ｍｍ（潰れ量１．５ｍｍ）、ローラ４１間の寸法ｄが１ｍｍ、０ｍｍの場合には、発泡体Ｈの厚みＴが７〜６ｍｍ（潰れ量３〜４ｍｍ）となる。
【００４７】
また、高周波数帯域での吸音性能の低下を更に抑制できることが確認された。つまり、局所的な潰しによって表面皮膜層２等に破泡セルＳ２ｂが発生すると共に亀裂４４が発生し、発泡体Ｈの通気性が向上したため、具体的には、外部から入射する音が発泡体Ｈの内部にいっそう進入し易くなったためであると推測される。破泡セルＳ２ｂの割合と亀裂４４の量・大きさは、潰し量が依存し、潰し量が大きいと破泡セルＳ２ｂの割合と亀裂４４の量・大きさが増し、通気性ひいては吸音性が向上することが確認された。なお、ローラ４１間の寸法ｄは４ｍｍの場合は、圧縮後の厚さが１０ｍｍ（潰し量０ｍｍ）であり、吸音性の向上が少ないことから、全面一括圧縮の発泡体Ｈよりも多孔質型による高周波数帯域での吸音特性が劣ることが確認された。
【００４８】
ローラ４１間の寸法ｄを２ｍｍとした場合の発泡体Ｈは、１０００Ｈｚ〜２０００Ｈｚの会話明瞭度の領域で最も高い吸音特性を発揮することが確認された。
【００４９】
図１０は、全面一括圧縮によるプレス加工をした発泡体（３サンプル）と、ローラ４１によるプレス加工をした発泡体（１０サンプル）と、シンサレートとにおける残響室法による吸音率測定結果である。各ローラ４１間の寸法毎に、多数（１０個）のサンプルを作製し、その各サンプルの吸音特性を調べた。全面一括圧縮によるプレス加工をした発泡体Ｈは、１枚当たり１．５ｍｍの圧縮をかけたものである。ローラ４１によるプレス加工をした発泡体Ｈは、ローラ４１間の寸法ｄが２ｍｍとし、発泡体Ｈの厚みＴが８．５ｍｍ（潰れ量１．５ｍｍ）のものである。
【００５０】
ローラ圧縮による場合、１０サンプルについて、１０００Ｈｚ〜５０００Ｈｚの吸音率バラツキは、（３σ）−（平均値）＝０．０５以内となり、安定した吸音特性が得られることが確認された。
【００５１】
前記実施形態では、合成樹脂成分として、ポリプロピレン樹脂材のＪ８３０ＨＶ（株式会社プライムポリマーの商品名プライムポリプロの一種）を使用し、且つ、吐出直前の温度を１８４℃以上とすることによって、発泡過程で発泡材が流動性の高い状態とすることを実現している。しかし、発泡過程で発泡材を流動性の高い状態で吐出でき、破泡セルを形成できる樹脂であれば樹脂であれば、ポリプロピレン樹脂材のＪ８３０ＨＶ（株式会社プライムポリマーの商品名プライムポリプロの一種）以外の樹脂であっても良く、又、使用樹脂によって加熱温度を適宜変更することになる。
【符号の説明】
【００５２】
Ｈ  発泡体
１  発泡セル層
２  表面皮膜層
１０  押出し成形機
１２  吐出口
２０  規制枠壁
Ｓ１，Ｓ２，Ｓ３  発泡セル
Ｓ１ｂ，Ｓ２ｂ，Ｓ３ｂ  破泡セル
【図１】
2015193694.tif 000003
【図２】
2015193694.tif 000004
【図３】
2015193694.tif 000005
【図４】
2015193694.tif 000006
【図５】
2015193694.tif 000007
【図６】
2015193694.tif 000008
【図７】
2015193694.tif 000009
【図８】
2015193694.tif 000010
【図９】
2015193694.tif 000011
【図１０】
2015193694.tif 000012
【図１１】
2015193694.tif 000013
【図１２】
2015193694.tif 000014
【図１３】
2015193694.tif 000015